ПОРОШОК АЛЬФА-ОКСИДА АЛЮМИНИЯ

2
1. Порошок α-оксида алюминия с чистотой по меньшей мере 99,99% по массе, удельной площадью поверхности от 0,1 до 2,0 м/г, относительной плотностью от 55 до 90% и закрытой пористостью 4% или менее, при этом в массовом распределении частиц по размерам, полученном испытанием на сухое просеивание согласно JIS K0069 (1992), количество частиц с размером менее 75 мкм составляет 5% по массе или менее; количество частиц с размером свыше 2,8 мм составляет 15% по массе или менее; и по меньшей мере один максимум функции распределения появляется в диапазоне размеров частиц от 100 мкм или более до менее 850 мкм, при условии, что размер частиц представляет собой наибольший размер ячейки стандартного сита, через которое частица порошка α-оксида алюминия не может пройти, из числа стандартных сит согласно JIS Z8801 (1987).
2. Порошок α-оксида алюминия по п.1, в котором в вышеуказанном распределении частиц по размерам, количество частиц с размером от 850 мкм или более до менее 1 мм составляет 10% по массе или менее, и по меньшей мере один максимум функции распределения появляется в диапазоне размеров частиц по меньшей мере 1 мм, при этом D2 и D1 удовлетворяют соотношению (1):
1
2
1
2D≤D≤20D (1),
а отношение M1 к M2 (M1/M2) составляет по меньшей мере 0,05,
где D2 представляет собой максимальный размер частиц, соответствующий максимуму функции распределения с наибольшим максимальным размером частиц из числа максимумов функции распределения, возникающих в вышеуказанном диапазоне, а M2 представляет собой его максимальное значение, и D1 представляет собой максимальный размер частиц, соответствующий максимуму функции распределения с наименьшим максимальным размером частиц из числа максимумов функции распределения, возникающих в диапазоне от 100 мкм или более до менее 850 мкм, а M1 представляет собой его максимальное значение.
3. Порошок α-оксида алюминия по п.1 или 2, в котором содержание каждого из Si, Na, Ca, Fe, Cu и Mg составляет 10 ч./млн или менее.
4. Порошок α-оксида алюминия по любому из пп.1-3, который применяется в качестве исходного материала для получения сапфира.